(57)【要約】【課題】  低温でも流動性を有するバイオマス系成形原料を得られるバイオマス系の流動性向上剤、及びこれを用いた成形体の提供。【解決手段】  竹材を熱水抽出処理して得られる熱水抽出物を含むことを特徴とするバイオマス系の粉体の流動性を向上させる流動性向上剤、及びバイオマス系の粉体を含む原料に前記流動性向上剤を添加した成形原料を、加熱、加圧して成形したことを特徴とする成形体。【選択図】  図１
2010036529.tif 000002
【特許請求の範囲】
【請求項１】
竹材を熱水抽出処理して得られる熱水抽出物を含むことを特徴するバイオマス系の粉体の流動性を向上させる流動性向上剤。
【請求項２】
前記熱水抽出処理は、６０〜１８０℃、常圧〜２ＭＰａの熱水により、１０秒以上抽出する処理であることを特徴とする請求項１に記載の流動性向上剤。
【請求項３】
バイオマス系の粉体を含む原料に請求項１又は２に記載の流動性向上剤を添加して、加熱、加圧して成形することを特徴とする成形体。
【請求項４】
前記バイオマス系の粉体は、木粉、又は竹粉であることを特徴とする請求項３に記載の成形体。
【請求項５】
バイオマス系の粉体、及び請求項１又は２に記載の流動性向上剤を含む成形原料を加熱して易流動体とする加熱工程と、前記易流動体を加熱成形して加熱成形体とする成形工程と、前記加熱成形体を冷却して成形体とする冷却工程とを含むことを特徴とする成形体の製造方法。
【請求項６】
バイオマス系の粉体、及び請求項１又は２に記載の流動性向上剤を含む成形原料を射出成形、又は押出成形して成形体を製造することを特徴とする成形体の製造方法。
【請求項７】
１５０〜２５０℃の成形温度で成形することを特徴とする請求項５又は６に記載の成形体の製造方法。
【発明の詳細な説明】
【技術分野】
【０００１】
本発明は、バイオマス粉体の流動性向上剤、並びに流動性向上剤を用いた成形体及び成形体の製造方法に関する。
【背景技術】
【０００２】
プラスチックは、複雑な三次元形状の製品が比較的容易に大量生産でき、多くの分野で利用されている。また、その成形技術や成形装置についても多種多様なものが開発されている。しかし、大部分のプラスチックは、自然界で容易に分解せず、環境に与える負荷が大きいために深刻な問題となっている。さらに、化石資源である石油を原料としたプラスチックの使用を続ければ、石油の枯渇を招くだけでなく、廃棄の際には炭酸ガスなどを発生するので、地球規模での炭酸ガスを増加させ地球温暖化を招き、将来の地球環境維持に対する脅威であるとも言われている。
【０００３】
これに対処するひとつの方向として、バイオマス系の原料を用いた生分解性のプラスチックの開発が進んでいる。生分解性のプラスチックは、炭素の生態系でのリサイクルが可能で、持続的生産によっても炭酸ガスの増加をもたらさないとされている。代表的な生分解性のプラスチックは、植物原料であるトウモロコシやサツマイモなどに含まれるデンプンを酵母により乳酸とし、乳酸から乳酸系のプラスチックとしたものである。乳酸系のプラスチックは、乳酸が得られれば、従来の石油系のプラスチックで開発された、プラスチック生産技術や成形技術が利用でき、生分解性があり、環境負荷が小さい製品を製造することができる。
【０００４】
乳酸系のプラスチックは、現状の石油系のプラスチックに較べ製造コスト面で劣っており、現在では生産量は限られている。将来は、環境問題及び石油供給価格の上昇に伴い、植物を原料とした乳酸系のプラスチックは、さらに実用領域を拡げると考えられる。しかし、乳酸系のプラスチックは、デンプンを原料としているため、トウモロコシやサツマイモなど高デンプン質の植物が必要であるが、ほとんどの場合、高デンプン質の植物は食用植物であり、石油系のプラスチックのように大量に生産しようとすれば、食料供給への影響の恐れがある。
【０００５】
一方、木質系バイオマスを材料として用いる加工技術は昔から存在し、「切る」「削る」「接合する」といった手法により、希望する形状を得てきた。また、木質チップ、木粉、木繊維などを原料とした木質系ボードなども実用化されている。例えば、繊維板、パーティクルボードなどがある。パーティクルボードは、木質チップや木粉にバインダを混合して加熱圧縮成形したボードであり、建材、家具などに使用されている。一般的に木質系バイオマスは、丸太の状態から板材や柱材に加工されてから、又は前記の木質系ボードとして成形されてから、材料として使われ、さらに「切る」「削る」「接合する」などの加工を経て製品の形状になる。プラスチック製品のように、原料から一気に複雑な三次元形状の製品を製造することは容易ではない。
【０００６】
そこで、バイオマス系の素材をそのまま原料として使用し、プラスチック成形品のように、任意の三次元形状を付与した製品を製造するための技術が検討されている。特許文献１には、微粉状の木質材料とマレイン酸変性樹脂などの溶融混合樹脂とシリカヒュームやフライアッシュなどの球状素材を混合した、原料からの押出成形品や射出成形品の製造技術が開示されている。この技術においては、溶融混合樹脂が微粉状の木質材料に流動性を付与し、微粉の球状素材がさらに微粉状の木質材料の流動性を向上させて、微粉状の木質材料を主体にした原料の成形性を高めている。
【０００７】
特許文献２には、鋸屑・鉋屑などの木屑にホルムアルデヒド系のバインダ樹脂を混入して原料に流動性を持たせて加圧成形する方法に代えて、木粉・鋸屑・鉋屑・木チップなどの木屑を水系バインダとともに成形型に封入して加熱加圧することにより原料木材中のリグニンをバインダとして利用する成形方法が提案されている。原料木材中のリグニンを利用することで、従来使用されていたホルムアルデヒドを発生させるバインダを使用しなくてもよくなり、人体への影響がない複雑な形状の成形体が安価に製造できるとされている。
【０００８】
特許文献３には、バイオマス系材料の粉体を加熱加圧して、ヘミセルロース熱分解流動化物を生成し、このヘミセルロース熱分解流動化物によるバイオマス系材料粉体の流動性を利用して、プラスチック類似の成形品を製造するする成形方法が提案されている。例えば、バイオマス系材料粉体として竹粉を利用した場合、２０〜４０分間の加熱加圧処理により、竹粉は流動化することが開示されている。
【０００９】
特許文献４には、バイオマス系材料を粉体化することなく、繊維を残したまま加熱加圧してバイオマス系材料を流動化させ、プラスチック類似の繊維を有する押出成形品や射出成形品を製造する技術が開示されている。特許文献３と類似の考え方を発展させたものと考えられる。
【特許文献１】特開２００４−２３０６６３号公報
【特許文献２】特開２００７−０４４９６６号公報
【特許文献３】特開２００６−１２３４４３号公報
【特許文献４】特開２００６−２４７９７４号公報
【発明の開示】
【発明が解決しようとする課題】
【００１０】
上述のように、資源問題、廃棄物問題、地球環境問題など多くの問題を抱えるプラスチック系成形品に代わるバイオマス系成形品の開発が進められている。しかし、特許文献１に記載の成形方法では、溶融用の石油系樹脂を数十パーセント必要とし、資源問題、廃棄物問題、地球環境問題などの抜本的解決にはなりにくいと考えられる。特許文献２に記載の成形品においては、バッチ式のプレス成形であるため大量生産には不向きである。
【００１１】
特許文献３、４に記載の成形体は、バイオマス系の原料を加熱加圧することで流動化させ、金型に導入して成形しているので、射出成形が可能と考えられる。しかし、原料粉体の種類により、ヘミセルロース流動化物を生成する量や時間にばらつきが大きいと考えられる。原料が木粉の場合、ヘミセルロースを分解してヘミセルロース流動化物を生成するのには、２２０〜２４０℃の比較的高温が必要と考えられる。また、ヘミセルロース流動化物を生成する時間が必要となり、本発明者らの検討によれば、２００℃程度の低温領域でヘミセルロース流動化物を生成するには、木粉は竹粉の４倍程度の時間が必要であった。
【００１２】
本発明の目的は、上記の問題点を踏まえて、低温でも流動性を有するバイオマス系成形原料を得られるバイオマス系の流動性向上剤、並びにこれを用いた成形体及び成形体の製造方法を提供することである。
【課題を解決するための手段】
【００１３】
本発明は、竹材を熱水抽出処理して得られる熱水抽出物を含むことを特徴とするバイオマス系の粉体の流動性を向上させる流動性向上剤であり、好ましくは、前記熱水抽出処理は、６０〜１８０℃、常圧〜２ＭＰａの熱水により、１０秒以上抽出処理した後に液体を蒸発させて得られることを特徴とする前記流動性向上剤である。
【００１４】
本発明は、バイオマス系の粉体を含む原料に前記流動性向上剤を添加した後に、加熱、加圧して成形したことを特徴とする成形体であり、好ましくは、前記バイオマス系の粉体は、木粉、又は竹粉であることを特徴とする前記成形体である。
【００１５】
本発明は、バイオマス系の粉体、及び前記流動性向上剤を含む成形原料を加熱して流動体とする加熱工程と、前記流動体を成形して加熱成形体とする成形工程と、前記加熱成形体を冷却して成形体とする冷却工程とを含むことを特徴とする成形体の製造方法であり、好ましくは、１５０〜２５０℃の成形温度で成形することを特徴とする前記成形体の製造方法である。
【００１６】
本発明は、バイオマス系の粉体、及び前記流動性向上剤を含む成形原料を射出成形、又は押出成形して成形体を製造することを特徴とする成形体の製造方法であり、好ましくは、１５０〜２５０℃の成形温度で成形することを特徴とする前記成形体の製造方法である。
【発明の効果】
【００１７】
本発明は、比較的低い温度域でも流動性を有するバイオマス系成形原料を得るためのバイオマス由来の流動性向上剤、並びにこれを用いた成形体及び成形体の製造方法を提供することができる。
【発明を実施するための最良の形態】
【００１８】
本発明の流動性向上剤は、竹材を熱水抽出処理して得られる熱水抽出物を含む流動性向上剤であって、バイオマス系の粉体の流動性を向上することを特徴とする。竹材の原料である竹の種類は、特に制限されるものではないが、大きく成長し、一般に竹材として使用されているモウソウチク、マダケ、又はハチクなどが好ましい。
【００１９】
本発明の流動性向上剤は、図１に示すように、竹材から有効成分を熱水で抽出すればよい。竹材の熱水抽出処理は、粉砕して抽出し易くした竹材を６０〜１８０℃、常圧〜２ＭＰａの熱水により、１０秒以上抽出処理することが好ましい。熱水抽出温度は、高温である方が抽出速度が速く生産性が高い。しかし、熱水抽出温度が１００℃を超えると加圧装置が必要となり、装置が大がかりとなる。熱水抽出物は、水分を除去して乾燥させ本発明の流動性向上剤となる。なお、乾燥の際に熱水抽出物が粗粒化した場合は、粗粒化した熱水抽出物を粉砕し、粉体化して本発明の流動性向上剤とすることが好ましい。
【００２０】
本発明における熱水抽出物とバイオマス系の粉体の混合物の流動性を調べる実験を行った。図２に示すようなキャピラリーレオメーター式の流動性評価装置に２００メッシュのふるいを通過した乾燥竹粉（全乾竹粉ともいう。）を充填し、２００℃に加熱し、ピストンにより１４２ＭＰａで圧縮した。全乾竹粉の圧縮時におけるピストン位置の経時変化を図３に示す。圧縮当初、ピストンの高さがおよそ５ｍｍあったものが、加熱と圧縮により２〜３分で全乾竹粉が流動化し始め、下部のキャピラリから流出し、およそ３０分でほとんど流出し、ピストンが最下点に到達した。
【００２１】
次に、上記の全乾竹粉を９０〜９８℃の熱水で２時間抽出した後、抽出残（抽出後竹粉という。）を乾燥させて、この抽出後竹粉について、上記と同様にして、流動性を調べる実験を行った。その結果、図３のグラフに示すように、抽出後竹粉は、およそ５０分間は、ほとんど流動せず、その後１２０分までの７０分間で流動化して、キャピラリから流出した。
【００２２】
この２つの実験結果から、竹粉中の熱水抽出物（竹熱水抽出物という。）が竹粉の流動化促進に影響しているものと考えられる。一方で、それぞれの材料の熱分解挙動を把握するために、全乾竹粉、竹熱水抽出物、抽出後竹粉をそれぞれ熱重量測定（ＴＧ）を行った。その結果を図４のグラフに示す。竹熱水抽出物は、１４０℃付近から重量減少が始まり、１８０℃で１０％、２２０℃で２０％の重量減少が生じ、さらに同じような速度で重量減少が進んでいく。一方、抽出後竹粉は、重量減少が起こりにくく、２００℃まではほとんど重量が変わらず、２５０℃になっても１０％弱しか重量が減少しない。全乾竹粉の重量減少は、竹熱水抽出物と抽出後竹粉の中間であり、比較的抽出後竹粉の結果に近かった。
【００２３】
これらの結果から、竹熱水抽出物中の熱分解性物質が竹粉の流動性に影響していることが示唆される。本発明者らは、竹熱水抽出物が流動性を向上するメカニズムは、次のようなものと推定している。２００℃に加熱された竹熱水抽出物からは熱分解物が発生するが、１４２ＭＰａという高圧の状態では、熱分解物は気体の状態を保つことができずに液体となり、又は臨界状態の流体となり、加圧された密閉空間内に拡散する。拡散した液体又は臨界状態の流体が竹粉同士の間に存在することで潤滑剤の役目を果たし、竹粉の流動が起こり易くなっていると考えられる。
【００２４】
本発明の成形体は、バイオマス系の粉体を含む原料に、上述の流動性向上剤を添加し、加熱加圧して成形されたことを特徴とする。上述の竹熱水抽出物の流動性向上効果は、竹粉に対してだけでなく、各種の粉体に対して有効であり、バイオマス系の粉体全てに応用できる。本発明におけるバイオマス系の粉体は、木粉、竹粉、草類の粉末が挙げられるが、その中でも木粉、竹粉が原料の入手のしやすさから好ましい。これらのバイオマス系の粉体は、乾燥した粉体であることが好ましく、また、粉体の平均粒径は、特に限定はされないが、１０００μｍ以下、好ましくは５００μｍ以下、さらに好ましくは２００μｍ以下とすることが望ましい。さらに、粉体には、数ｃｍ程度の大きさのチップ程度のものが含まれていても問題はないが、可能な限り取り除いた方がよい。
【００２５】
本発明の成形体の製造方法は、バイオマス系の粉体と、竹材を熱水抽出処理して得られる熱水抽出物とを含む成形原料を加熱して流動体とする加熱工程と、前記流動体を成形して加熱成形体とする成形工程と、前記加熱成形体を冷却して成形体とする冷却工程とを含むことを特徴とする。バイオマス系の粉体は、すでに説明した粉末が用いられる。加熱工程においては、加圧しながら加熱することが好ましく、加熱温度としては、１５０〜２５０℃、好ましくは、１８０〜２００℃、加圧条件は、１０〜５００ＭＰａ、好ましくは８０〜２００ＭＰａとすることが望ましい。成形工程は、流動体が成形型中に十分に充填される時間があればよく、成形型は、加熱工程の加熱温度と同じか、およそ５〜１０℃低めにしておくことが好ましい。冷却工程においては、成形型を冷却水等で冷却することが好ましく、加熱成形体が固化するまで放冷してもよい。成形型中の加熱成形体が冷却され、固化した成形体となったら成形型から取り出せばよい。
【００２６】
本発明の成形体の製造方法としては、バイオマス系の粉体、及び竹材を熱水抽出処理して得られる熱水抽出物を含む成形原料を、射出成形又は押出成形により成形体を製造することを特徴とする。射出成形又は押出成形は、通常の石油系のプラスチックの射出成形又は押出成形に倣って行えばよい。また、石油系のプラスチックのプレス成形機、射出成形機又は押出成形機を用いて、上述の加熱工程、成形工程、冷却工程を踏襲してもよい。
【００２７】
本発明の成形体の製造方法としては、バイオマス系の原料として、粉体の他にバイオマス系のチップや繊維質を混合してもよい。例えば、竹材チップ、木片、鉋くず、わらくず、もみ殻、ケナフ、木綿くずなどの廃棄物を利用することもできる。
【００２８】
（比較例）
チップ状のスギ材を、丸鋸を利用した粉砕機で粉砕して、１０５℃で乾燥させ、さらに２００メッシュのふるいにかけて粗大粉を除いて全乾木粉を作製した。この全乾木粉を標準試料として用い、図２に示すような高圧の流動性評価装置に充填し、２００℃に加熱するとともに、１４２ＭＰａのピストン圧力で圧縮し、経時変化を観察した。
【００２９】
全乾木粉の流動性評価装置による圧縮時におけるピストン位置の経時変化を図５に示す。ピストン位置は、圧縮当初、０．５ｍｍ程度下がったが、充填状態が十分でなかった影響によるものと考えられる。ピストン圧力が正常な圧力になってからは、ピストンの高さがおよそ４．５ｍｍあったものが、加熱と圧縮によりゆっくりと全乾木粉が流動化し始め、下部のキャピラリから流出し、およそ３０分で約１０質量％が流出し、６０分で約３０質量％強が流出し、７５分で約５０質量％強が流出し、全部流出してしまうまでに１２０分以上かかった。
【００３０】
（実施例）
図１に示す製造工程により竹熱水抽出物を得た。まず、２〜３年もののモウソウチクを裁断してチップにし（鋸断工程）、このチップを丸鋸を利用した粉砕機で粉砕して（粉砕工程）、１０５℃で乾燥させ、さらに２００メッシュ（約１００μｍの目開きを持つ。）のふるいにかけて粗大粉を除いて全乾竹粉を作製した（分級工程）。この全乾竹粉を１００℃で３０分間熱水抽出した後、抽出残（抽出後竹粉）を取り除き竹熱水抽出物溶液を得た（熱水抽出工程）。この熱水抽出物溶液の水分を除去し（濃縮工程）、１０５℃で乾燥させて竹熱水抽出物とした。竹熱水抽出物の全乾竹粉に対する収率は、５質量％であった。この竹熱水抽出物は、本発明の流動性向上剤である。
【００３１】
比較例と同じ方法で作製した標準試料である全乾木粉に１０質量％の竹熱水抽出物を混合した混合木粉を、図２に示すような流動性評価装置に充填し、２００℃に加熱するとともに、１４２ＭＰａのピストン圧力で圧縮した。流動性評価装置のキャピラリ出口部分に歯車型のキャビティーを有する金型をセットし、キャピラリから流出した流出物が充填されるようにした。
【００３２】
混合木粉の圧縮時におけるピストン位置の経時変化を図５に示す。圧縮当初、ピストンの高さがおよそ５ｍｍあったものが、加熱と圧縮により２〜３分で混合木粉が流動化し始め、下部のキャピラリから流出し、およそ１５分で約５０質量％が流出し、３０分で約９５質量％が流出し、６０分でほぼすべて流出し、ピストンが最下点に到達した。また、流動性評価装置の下部にセットしておいた金型には、図６に示すような歯車形の成形品が形成されていた。これは、一種の射出成形品と言える。
【００３３】
図５に示した結果からわかるように、全乾木粉だけでも流動化現象は起こり、長時間たてば、全乾木粉であっても成形することができると考えられる。しかし、実施例と比較例を比較すると、明らかに混合木粉の流動化が早く、全乾木粉の流動化は遅い。すなわち、押出成形、射出成形、プレス成形においても、全乾木粉に較べて混合木粉の成形性が良好であることが分かる。
【産業上の利用可能性】
【００３４】
本発明は、バイオマス系の粉体、特に大量に発生する木材系の廃材や端材などを利用して、プラスチック製品に代わる成形品の製造を可能にするものである。さらに、成形用の流動性向上剤として、竹からの熱水抽出物を使用しているので、竹材の有効利用にもつながり、環境負荷の低減にも寄与する。
【図面の簡単な説明】
【００３５】
【図１】竹からの竹熱水抽出物の製造工程イメージ図
【図２】流動性評価装置（押出機、プレス機）の概略図
【図３】全乾竹粉と熱水抽出後竹粉の流動性試験結果
【図４】全乾竹粉、竹熱水抽出物、熱水抽出後竹粉の熱重量測定結果
【図５】全乾木粉と本発明の流動性向上剤を添加した混合木粉の流動性試験結果
【図６】本発明の流動性向上剤を添加した混合木粉の成形体
【図２】
2010036529.tif 000003
【図３】
2010036529.tif 000004
【図４】
2010036529.tif 000005
【図５】
2010036529.tif 000006
【図１】
2010036529.tif 000007
【図６】
2010036529.tif 000008